(57)【要約】【課題】  熟練を要さなくても更に美観ならびに耐久性に優れたコンクリート打ち放し面の仕上げ用塗料およびこれを用いた塗装方法を提供する。【解決手段】  耐候性を有する樹脂成分および顔料成分が含有される半透明の下塗り用塗料２１と、耐候性を有する樹脂成分および顔料成分を含有する模様付け用塗料３１とからなることを特徴とする。【選択図】図１
2019218471.tif 000002
【特許請求の範囲】
【請求項１】
耐候性を有する樹脂成分および顔料成分が含有される半透明の下塗り用塗料と、耐候性を有する樹脂成分および顔料成分を含有する模様付け用塗料とからなることを特徴とする打ち放しコンクリート表面の仕上げ用塗料。
【請求項２】
前記下塗り用塗料の樹脂成分がフッ素樹脂、アクリルシリコン樹脂、の何れか、またはそれらの組み合わせであることを特徴とする請求項１記載の打ち放しコンクリート表面の仕上げ用塗料。
【請求項３】
前記下塗り用塗料の樹脂成分塗料不揮発分中における顔料の比率が２０質量％を超えないことを特徴とする請求項１または２記載の打ち放しコンクリート表面の仕上げ用塗料。
【請求項４】
前記模様付け用塗料の樹脂成分がフッ素元素を１０％以上含有するフッ素樹脂であり、かつ着色顔料が金属酸化物またはカーボンブラックの少なくとも一方であるとともに前記顔料の樹脂成分に対する比率が５０質量％を超えないことを特徴とする請求項１記載の打ち放しコンクリート表面の仕上げ用塗料。
【請求項５】
前記下塗り用塗料または前記模様付け用塗料の少なくとも一方に光触媒または界面活性剤の少なくとも一方が含有されていることを特徴とする請求項１，２または３記載の打ち放しコンクリート表面の仕上げ用塗料。
【請求項６】
前記請求項１乃至５に記載の打ち放しコンクリート表面の仕上げ用塗料を用いた打ち放しコンクリート表面の塗装方法であって、初めに前記下塗り用塗料を用いて打ち放しコンクリート表面の全面を塗装して表面保護塗膜を形成し、次いで、前記模様付け用塗料を用いて前記表面保護塗膜上にコンクリート模様調の仕上げ塗膜を形成することを特徴とする打ち放しコンクリート表面の塗装方法。
【請求項７】
前記仕上げ用塗料が弾性材により形成されたスタンプ状の塗布具により塗布されることを特徴とする請求項６記載の打ち放しコンクリート表面の塗装方法。
【発明の詳細な説明】
【技術分野】
【０００１】
本発明は、コンクリート打ち放し面の仕上げ方法に関するものである。
【背景技術】
【０００２】
コンクリート製の建築物、構築物などは型枠に充填したコンクリートを固化して構築されており、型枠が外されて打ち放された建築物などの表面には型枠表面の模様が転写されることから多くの場合は表面にタイルや壁材を貼設する仕上げ加工が施されて美観が保たれているが、コンクリート打ち放し面は型枠の表面模様が転写されて特有の意匠性を有しており、表面の仕上げ加工を省いて打ち放しコンクリート表面をそのまま仕上げ面とした建築物などが採用されて評価を受けている。
【０００３】
ところが、コンクリート構造物などは水で溶いた流動セメントを型枠に流し込んだ後、養生・乾燥・固化させるという行程を経て構築されるものであり、一般に構築した際の表面には、不陸、巣穴、ひび割れなどの構築上の理由による各種の欠損が生じてしまうことになり、設計した通りの美観を備えた打ち放しコンクリートの表面を実現させることは困難な場合が多かった。
【０００４】
また、コンクリートの主成分であるセメントは石灰質の水和物であり、太陽光、降雨による水分、あるいは大気中に浮遊する各種の酸性の汚染物質等の影響を受けると、経時的に汚染や劣化が進行してしまい美観性が低下してしまう、という問題もある。
【０００５】
そこで、従来から登録実用新案第３１１８４０５号公報、特開２００６−２０６３６９号公報などに提示されているように、コンクリート打ち放し面を塗装することで補修、改修して美的効果と耐久性の向上を図った仕上げ方法などが各種提案されている。
【０００６】
これらの公報に提示されているような従来のコンクリート打ち放し面の仕上げ方法は、初めにコンクリート打ち放し面に変色部を隠すための着色を施してからその上に半透明の高耐候性エマルジョン塗料を含浸した不織布等の無方向性の繊維材料を繰り返し圧着してコンクリート模様調の塗膜を形成し、前記模様調の塗膜上に、親水性クリアー塗料により保護塗膜を造膜したものであり、保護塗膜が透明性を備えているのでコンクリート模様調の塗膜により意匠性に優れたコンクリート模様を現出するとともに、保護塗膜によりその表面が親水性を備えているので、清掃等も容易に行うことが可能な打放しコンクリート模様外装材を得ることができるなど多くの利点を有している。
【０００７】
ところが、前記従来のコンクリート打ち放し面の仕上げ方法は、コンクリート打ち放し面に塗装された模様塗膜の表面をクリアー塗料により塗装して保護塗膜で覆うというものであり、クリアー塗料により塗装すると補修塗りを施した個所と施さない箇所との吸収の違いによりせっかく合わせた色合いが変わることになり、予めそれを見越して非常に高度の技量を要求される色合わせする必要がある。
【０００８】
また、コンクリート打ち放し面の変色部を隠すための着色塗料はコンクリートと同質のセメント系材料が使用されることから塗料の主成分である有機ポリマーとの接着性に乏しく、施工しても色合わせに失敗すると再度それを繰り返すためには有機ポリマー層を剥離しなければならないという問題があり、更に、クリアー塗布層の膜厚は検出できないため薄塗り部分では保護効果が十分ではなく、色褪せが早期に出てしまう、という問題もある。
【０００９】
更に、コンクリートの模様を塗布する際に、一般に塗布具として用いられている筆やローラーなどを用いると刷毛目や塗り目などが残存するので実際にコンクリート打ち放し面に表現される規則性のない模様を表現することができないことから、例えば特開２００１−７０８７６号公報に提示されているようにフェルトや不織布といった、無方向性の繊維材料に塗料を含浸させ、それを、塗装表面に繰返し圧着する、という手段などが採用されているが、フェルトや不織布自体が転写されることから自然の打ち放しコンクリート面を再現するには至っておらず、また、技術的にも熟練が必要であった。
【先行技術文献】
【特許文献】
【００１０】
【特許文献１】登録実用新案第３１１８４０５号公報
【特許文献２】特開２００６−２０６３６９号公報
【特許文献３】特開２００１−７０８７６号公報
【発明の概要】
【発明が解決しようとする課題】
【００１１】
本発明は、前記従来のコンクリート打ち放し面の仕上げ方法が有する問題点を解決したものであり、熟練を要さなくても更に美観ならびに耐久性に優れたコンクリート打ち放し面の仕上げ用塗料およびこれを用いた塗装方法を提供することを課題とするものである。
【課題を解決するための手段】
【００１２】
前記課題を解決するためになされた本発明である打ち放しコンクリート表面の仕上げ用塗料は、耐候性を有する樹脂成分および顔料成分が含有される半透明の下塗り用塗料と、耐候性を有する樹脂成分および顔料成分を含有する模様付け用塗料とからなることを特徴とする。
【００１３】
また、本発明において、前記下塗り用塗料の耐候性を有する樹脂成分がフッ素樹脂、の何れか、またはそれらの組み合わせであると良く、前記模様付け用塗料の耐候性を有する樹脂成分が塗料不揮発分中に塗料不揮発分中における顔料２０質量％以下であると好ましい。
【００１４】
更に、本発明において、前記下塗り用塗料または前記模様付け用塗料の少なくとも一方に光触媒または界面活性剤の少なくとも一方が含有されている場合には、仕上げ面にセルフクリーニング機能を持たせることができる。
【００１５】
更にまた、本発明において前記下塗り用塗料がスプレーまたは少なくとも塗装面が弾性材により形成されたスタンプ状の塗布具により塗布され、前記模様付け用塗料が少なくとも塗装面が弾性材により形成されたスタンプ状の塗布具によりそれぞれ塗装されることが好ましく、特に、コンクリート表面の微妙な凹凸にも追随可能で且つ打ち放しコンクリート表面の模様を容易に再現できる。
【発明の効果】
【００１６】
本発明によると、耐候性を有する樹脂成分を含んでいるとともに耐候性阻害する顔料を一定濃度以上含まない下塗り用塗料により打ち放しコンクリート表面を覆う表面保護塗膜が形成されるので、保護作用が確実で長期にわたって耐久性を維持するばかりか下塗り用塗料が自然の風合いを損なわない半透明性であるとともにその上に耐候性を有する模様付け用塗料によりコンクリート模様を描くことから自然に形成された模様を形成するコンクリート面が隠蔽されずに表面保護塗膜ならびに模様を有する仕上げ塗膜を透して見えるので打ち放しコンクリートのテキスチャーを活かすことができる。
【００１７】
また、本発明は、従来のように打ち放しコンクリート表面の模様を付した仕上げ塗膜の上にクリアー塗料を塗布しないことから、コンクリート打ち放し表面の模様を塗装した仕上げ塗膜は従来のように表面をクリアー塗料により塗装しないのでクリアー塗料により塗装すると補修塗りを施した個所と施さない箇所との吸収の違いにより色合いが変わることがなく、予めそれを見越して非常に高度の技量を要求される色合わせする必要もないので熟練者でなくても施工が可能である。
【図面の簡単な説明】
【００１８】
【図１】本発明の好ましい実施の形態において仕上げ施工された打ち放しコンクリート表面の断面概略部分図。
【図２】本発明において仕上げ塗料を用いてコンクリート模様を塗布する際に用いられる塗布具の一例を示す斜視図。
【発明を実施するための形態】
【００１９】
次に、本発明の実施の形態を図面に従って説明する。
【００２０】
図１は本発明の好ましい実施の形態である打ち放しコンクリートの仕上げ方法により形成される仕上げ面を示すものであり、初めに図１（ａ）に示すようにコンクリート製の構造物１の打ち放しコンクリート表面１１の全面に下塗り用塗料２１を塗布して表面保護塗膜２で覆う。
【００２１】
例えばスプレーガン２２或いは図２に示した底面である塗布面４１，基台４２，掴み部４３が例えばゴム材やスポンジ材などの弾性を有する素材により形成されたスタンプ状の塗布具４により塗布することにより凹凸が形成されている打ち放しコンクリート表面１１にも邑なく塗布することで確実に全面を表面保護塗膜２で覆うことができる。
【００２２】
殊に、本実施の形態では、表面保護塗膜２は耐候性を有する樹脂成分を含有しているので耐候性に富み、また、セメントと反応する顔料を含んでいないことから打ち放しコンクリート表面１１が劣化せず、更に、透明または半透明であることから下地となる自然に形成された模様を形成する打ち放しコンクリート表面１１の模様が隠蔽されずに表面保護塗膜２を透して見えるので打ち放しコンクリートのテキスチャーを活かした美観を表現すことができる。
【００２３】
そして、本実施の形態では、次に、図１（ｂ）に示すように前記表面保護塗膜２上にセメント系の材料からなる顔料成分ならびに前記図１（ａ）に示した下塗り用塗料２１に配合したものと同様な耐候性を有する樹脂成分を含有する半透明の模様付け用塗料３１を用いて図１（ｃ）に示すように前記表面保護塗膜２上にコンクリート模様調の仕上げ塗膜３を形成する。
【００２４】
本実施の形態では、模様付け用塗料３１を用いて表面保護塗膜２上にコンクリート模様調の仕上げ塗膜３を形成する際に、前記図２に示したスタンプ状の塗布具４を用いて模様付け用塗料３１を前記表面保護塗膜２上に押し当てることにより塗布することで、例えば従来の不織布などの塗布具を用いる場合に比べて確実に且つ熟練を要さずに模様付け用塗料を用いて容易に型枠を外した打ち放しコンクリート表面のような規則性のない模様を描くことができる。
【００２５】
この本実施の形態に使用されるスタンプ状の塗布具４は、底面である塗布面４１がゴムやスポンジなどの弾性材により形成されているのでセメント材を配合してある模様付け用塗料３１を確実に保持させて表面保護塗膜２の表面に押しつけることで打ち放しコンクリート表面１１に酷似の模様を呈する仕上げ塗膜３を形成することが可能である。
【００２６】
このように本実施の形態により施工された打ち放しコンクリート表面１１の塗装方法によると、打ち放しコンクリート表面１１は全面が耐候性を有するとともに顔料を一定以上の濃度含有していない半透明な表面保護塗膜２により覆われるので打ち放しコンクリート表面１１が長期にわたって劣化しない。また、その上に形成される仕上げ塗膜３も超長期の耐候性を有する樹脂成分を含んでいるので長期の使用に耐えることができる。
【００２７】
また、下塗り用塗料２１または模様付け用塗料３１に、光触媒または界面活性剤の少なくとも一方を含有させて施工することで仕上げ面に親水性を付与してセルフクリーニング機能を持たせることができる。
【００２８】
尚、本実施の形態では塗布具４として塗布面４１が角型を呈する形状のものを用いたが、例えば円形や楕円形など他の形状であってもよい。
【符号の説明】
【００２９】
１  構造物、２  表面保護塗膜、３  仕上げ塗膜、４  塗布具、１１  打ち放しコンクリート表面、２１  下塗り用塗料、２２  スプレーガン、３１  模様付け用塗料、４１  塗布面、４２  基台、４３  掴み部
【図１】
2019218471.tif 000003
【図２】
2019218471.tif 000004